(57)【特許請求の範囲】
【請求項１】
式(I):
【化１】
0006584867.tif 000004
で表わされるアクリロイルオキシ基含有化合物を含有するモノマー成分を重合させてなるポリマーを含有することを特徴とするアクリロイルオキシ基含有化合物系粘着剤であって、該モノマー成分における該アクリロイルオキシ基含有化合物の含有率が７０質量％以上である、アクリロイルオキシ基含有化合物系粘着剤。
【請求項２】
式(I):
【化１】
0006584867.tif 000005
で表わされるアクリロイルオキシ基含有化合物を含有するモノマー成分を重合させてなるポリマーを含有することを特徴とするアクリロイルオキシ基含有化合物系粘着剤であって、該モノマー成分において、該アクリロイルオキシ基含有化合物５０〜１００質量％、炭素数１〜４のアルキル基を有するアルキル（メタ）アクリレート０〜３０質量％および炭素数が２〜８のヒドロキシアルキル基を有するヒドロキシアルキル（メタ）アクリレート０〜３０質量％を含有する、アクリロイルオキシ基含有化合物系粘着剤。
【請求項３】
請求項１または２に記載のアクリロイルオキシ基含有化合物系粘着剤から形成された粘着剤層をフィルムの片面または両面に有する粘着性フィルム。
【発明の詳細な説明】
【技術分野】
【０００１】
本発明は、アクリロイルオキシ基含有化合物系粘着剤に関する。さらに詳しくは、本発明は、アクリロイルオキシ基含有化合物系粘着剤および当該アクリロイルオキシ基含有化合物系粘着剤からなる粘着剤層を有する粘着性フィルムに関する。
【背景技術】
【０００２】
近年、アクリル系粘着剤として種々のものが提案されており、例えば、アルキル基の炭素数が４〜１０であるアルキル（メタ）アクリレートと他の改質ビニルモノマーとを共重合させることによって得られるアクリル系共重合体を主成分とするアクリル系粘着剤（例えば、特許文献１参照）、アルキル基炭素数が８以上であるアクリル酸エステルモノマーを特定量で含有するアクリル樹脂を含有する粘着剤（例えば、特許文献２参照）などが提案されている。
【０００３】
しかし、前記粘着剤は、十分な粘着力を有するものではないことから、近年、粘着性に優れた粘着剤の開発が望まれている。
【先行技術文献】
【特許文献】
【０００４】
【特許文献１】特開２０００−０５３９２９号公報
【特許文献２】特開２０００−２６５１２５号公報
【発明の概要】
【発明が解決しようとする課題】
【０００５】
本発明は、前記従来技術に鑑みてなされたものであり、粘着性に優れた粘着剤および粘着性に優れた粘着剤層を有する粘着性フィルムを提供することを課題とする。
【課題を解決するための手段】
【０００６】
本発明は、
（１）  式(I):
【０００７】
【化１】
0006584867.tif 000002
【０００８】
で表わされるアクリロイルオキシ基含有化合物を含有するモノマー成分を重合させてなるポリマーを含有することを特徴とするアクリロイルオキシ基含有化合物系粘着剤、および
（２）  前記（１）に記載のアクリロイルオキシ基含有化合物系粘着剤から形成された粘着剤層をフィルムの片面または両面に有する粘着性フィルム
に関する。
【発明の効果】
【０００９】
本発明のアクリロイルオキシ基含有化合物系粘着剤は、優れた粘着性を発現するという優れた効果を奏する。また、本発明の粘着性フィルムは、本発明のアクリロイルオキシ基含有化合物系粘着剤で構成されているので、優れた粘着性を有する。
【発明を実施するための形態】
【００１０】
本発明のアクリロイルオキシ基含有化合物系粘着剤は、前記したように、式(I):
【００１１】
【化２】
0006584867.tif 000003
【００１２】
で表わされるアクリロイルオキシ基含有化合物を含有するモノマー成分を重合させることによって得られるポリマーを含有することを特徴とする。
【００１３】
式(I)で表わされるアクリロイルオキシ基含有化合物は、工業的に容易に入手することができるものである。また、式(I)で表わされるアクリロイルオキシ基含有化合物は、商業的に容易に入手することができるものであり、例えば、大阪有機化学工業（株）から容易に入手することができる。
【００１４】
モノマー成分は、式(I)で表わされるアクリロイルオキシ基含有化合物（以下、単に、「アクリロイルオキシ基含有化合物」という）を含有する。モノマー成分におけるアクリロイルオキシ基含有化合物の含有率は、粘着性を向上させる観点から、好ましくは７０質量％以上、より好ましくは７５質量％以上、さらに好ましくは８０質量％以上であり、その上限値は１００質量％である。したがって、本発明に用いられるポリマーは、アクリロイルオキシ基含有化合物のホモポリマーであってもよい。
【００１５】
モノマー成分には、本発明の目的が阻害されない範囲内でアクリロイルオキシ基含有化合物以外の他のモノマーが含まれていてもよい。モノマー成分における他のモノマーの含有率は、粘着性を向上させる観点から、好ましくは３０質量％以下、より好ましくは２５質量％以下、さらに好ましくは２０質量％以下であり、その下限値は０質量％である。
【００１６】
アクリロイルオキシ基含有化合物以外の他のモノマーの種類およびその量は、以下に示すように、粘着剤に使用されるポリマーのガラス転移温度が好ましくは０℃以下、より好ましくは−５℃以下、さらに好ましくは−１０℃以下となるように選択して用いることが望ましい。
【００１７】
アクリロイルオキシ基含有化合物以外の他のモノマーとしては、例えば、（メタ）アクリル酸、アルキル（メタ）アクリレート、水酸基含有モノマー、シアノ基含有モノマー、複素環含有ビニルモノマー、ビニルエステルモノマー、芳香族ビニルモノマー、アミド基含有モノマー、イミド基含有モノマー、アミノ基含有モノマー、エポキシ基含有モノマー、Ｎ−アクリロイルモルホリン、ビニルエーテルモノマー、アルキレンオキシド基含有モノマーなどが挙げられるが、本発明は、かかる例示のみに限定されるものではない。これらのモノマーは、それぞれ単独で用いてもよく、２種類以上を併用してもよい。
【００１８】
なお、本発明において、「（メタ）アクリル酸」は、「アクリル酸」または「メタクリル酸」を意味するが、アクリル酸およびメタクリル酸は、それぞれ単独で用いてもよく、併用してもよい。「（メタ）アクリレート」は、「アクリレート」または「メタクリレート」を意味するが、アクリレートおよびメタクリレートは、それぞれ単独で用いてもよく、２種類以上を併用してもよい。また、「（メタ）アクリルアミド」は、「アクリルアミド」または「メタクリルアミド」を意味するが、アクリルアミドおよびメタクリルアミドは、それぞれ単独で用いてもよく、２種類以上を併用してもよい。
【００１９】
アルキル（メタ）アクリレートのなかでは、粘着性を向上させる観点から、脂環構造を有していてもよい炭素数１〜１４のアルキル基を有するアルキル（メタ）アクリレートが好ましい。脂環構造を有していてもよい炭素数１〜１４のアルキル基を有するアルキル（メタ）アクリレートとしては、例えば、メチル（メタ）アクリレート、エチル（メタ）アクリレート、プロピル（メタ）アクリレート、ｎ−ブチル（メタ）アクリレート、イソブチル（メタ）アクリレート、ｔｅｒｔ−ブチル（メタ）アクリレート、ｎ−へキシル（メタ）アクリレート、シクロヘキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、ｎ−デシル（メタ）アクリレート、イソデシル（メタ）アクリレート、ｎ−ドデシル（メタ）アクリレート、ｎ−トリデシル（メタ）アクリレート、ｎ−テトラデシル（メタ）アクリレートなどが挙げられるが、本発明は、かかる例示のみに限定されるものではない。これらのアルキル（メタ）アクリレートは、それぞれ単独で用いてもよく、２種類以上を併用してもよい。これらのアルキル（メタ）アクリレートのなかでは、粘着性に優れた粘着剤を得る観点から、炭素数１〜４のアルキル基を有するアルキル（メタ）アクリレートが好ましい。
【００２０】
水酸基含有モノマーとしては、例えば、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレートなどの炭素数が２〜８のヒドロキシアルキル基を有するヒドロキシアルキル（メタ）アクリレートなどが挙げられるが、本発明は、かかる例示のみに限定されるものではない。これらの水酸基含有モノマーは、それぞれ単独で用いてもよく、２種類以上を併用してもよい。これらの水酸基含有モノマーのなかでは、粘着性に優れた粘着剤を得る観点から、炭素数が２〜８のヒドロキシアルキル基を有するヒドロキシアルキル（メタ）アクリレートが好ましく、２−ヒドロキシエチル（メタ）アクリレートがより好ましい。
【００２１】
シアノ基含有モノマーとしては、例えば、アクリロニトリル、メタクリロニトリルなどが挙げられるが、本発明は、かかる例示のみに限定されるものではない。これらのシアノ基含有モノマーは、それぞれ単独で用いてもよく、併用してもよい。
【００２２】
複素環含有ビニルモノマーとしては、例えば、Ｎ−ビニル−２−ピロリドン、Ｎ−ビニルカプロラクタム、Ｎ−ビニルピリジン、Ｎ−ビニルピリミジン、Ｎ−ビニルピペリドン、Ｎ−ビニルピロール、Ｎ−ビニルイミダゾール、Ｎ−ビニルオキサゾール、Ｎ−ビニルピペラジン、（メタ）アクリロイルモルホリンなどが挙げられるが、本発明は、かかる例示のみに限定されるものではない。これらの複素環含有ビニルモノマーは、それぞれ単独で用いてもよく、併用してもよい。
【００２３】
ビニルエステルモノマーとしては、例えば、酢酸ビニル、プロピオン酸ビニル、ラウリン酸ビニルなどが挙げられるが、本発明は、かかる例示のみに限定されるものではない。これらのビニルエステルモノマーは、それぞれ単独で用いてもよく、２種類以上を併用してもよい。
【００２４】
芳香族ビニルモノマーとしては、例えば、スチレン、クロロスチレン、クロロメチルスチレン、α−メチルスチレンなどのスチレン系モノマーなどが挙げられるが、本発明は、かかる例示のみに限定されるものではない。これらの芳香族ビニルモノマーは、それぞれ単独で用いてもよく、２種類以上を併用してもよい。
【００２５】
アミド基含有モノマーとしては、例えば、（メタ）アクリルアミド、ジエチル（メタ）アクリルアミド、Ｎ−ビニルピロリドン、Ｎ，Ｎ−ジメチル（メタ）アクリルアミド、Ｎ，Ｎ−ジエチル（メタ）アクリルアミド、Ｎ，Ｎ’−メチレンビス（メタ）アクリルアミド、Ｎ，Ｎ−ジメチルアミノプロピル（メタ）アクリルアミド、ジアセトン（メタ）アクリルアミドなどが挙げられるが、本発明は、かかる例示のみに限定されるものではない。これらのアミド基含有モノマーは、それぞれ単独で用いてもよく、２種類以上を併用してもよい。
【００２６】
イミド基含有モノマーとしては、例えば、シクロヘキシルマレイミド、イソプロピルマレイミド、Ｎ−シクロヘキシルマレイミド、イタコンイミドなどが挙げられるが、本発明は、かかる例示のみに限定されるものではない。これらのイミド基含有モノマーは、それぞれ単独で用いてもよく、２種類以上を併用してもよい。
【００２７】
アミノ基含有モノマーとしては、例えば、アミノエチル（メタ）アクリレート、Ｎ，Ｎ−ジメチルアミノエチル（メタ）アクリレート、Ｎ，Ｎ−ジメチルアミノプロピル（メタ）アクリレートなどが挙げられるが、本発明は、かかる例示のみに限定されるものではない。これらのアミノ基含有モノマーは、それぞれ単独で用いてもよく、２種類以上を併用してもよい。
【００２８】
エポキシ基含有モノマーとしては、例えば、グリシジル（メタ）アクリレート、メチルグリシジル（メタ）アクリレート、アリルグリシジルエーテルなどが挙げられるが、本発明は、かかる例示のみに限定されるものではない。これらのエポキシ基含有モノマーは、それぞれ単独で用いてもよく、２種類以上を併用してもよい。
【００２９】
ビニルエーテルモノマーとしては、例えば、メチルビニルエーテル、エチルビニルエーテル、イソブチルビニルエーテルなどが挙げられるが、本発明は、かかる例示のみに限定されるものではない。これらのビニルエーテルモノマーは、それぞれ単独で用いてもよく、２種類以上を併用してもよい。
【００３０】
アルキレンオキシド基含有モノマーとしては，例えば、ポリエチレングリコール（メタ）アクリレート、ポリプロピレングリコール（メタ）アクリレート、ポリエチレングリコール−ポリプロピレングリコール（メタ）アクリレート、ポリエチレングリコール−ポリブチレングリコール（メタ）アクリレート、ポリプロピレングリコール−ポリブチレングリコール（メタ）アクリレート、メトキシポリエチレングリコール（メタ）アクリレート、エトキシポリエチレングリコール（メタ）アクリレート、ブトキシポリエチレングリコール（メタ）アクリレート、オクトキシポリエチレングリコール（メタ）アクリレート、ラウロキシポリエチレングリコール（メタ）アクリレート、ステアロキシポリエチレングリコール（メタ）アクリレート、フェノキシポリエチレングリコール（メタ）アクリレート、メトキシポリプロピレングリコール（メタ）アクリレート、オクトキシポリエチレングリコール−ポリプロピレングリコール（メタ）アクリレートなどが挙げられるが、本発明は、かかる例示のみに限定されるものではない。これらのアルキレンオキシド基含有モノマーは、それぞれ単独で用いてもよく、２種類以上を併用してもよい。
【００３１】
モノマー成分のなかでは、粘着性に優れた粘着剤を得る観点から、アクリロイルオキシ基含有化合物５０〜１００質量％、炭素数１〜４のアルキル基を有するアルキル（メタ）アクリレート０〜３０質量％および炭素数が２〜８のヒドロキシアルキル基を有するヒドロキシアルキル（メタ）アクリレート０〜３０質量％を含有するモノマー成分が好ましく、アクリロイルオキシ基含有化合物６０〜１００質量％、炭素数１〜４のアルキル基を有するアルキル（メタ）アクリレート０〜２０質量％および２−ヒドロキシエチル（メタ）アクリレート０〜２０質量％を含有するモノマー成分がより好ましい。
【００３２】
本発明のアクリロイルオキシ基含有化合物系粘着剤に用いられるポリマーは、架橋構造を有していてもよい。架橋構造を有するポリマーは、例えば、ポリマーの原料として用いられるモノマー成分に架橋剤を含有させ、架橋剤を含有るモノマー成分を重合させることによって得ることができる。
【００３３】
架橋剤としては、例えば、多官能モノマーなどが挙げられる。多官能モノマーとしては、例えば、トリメチレンジイソシアネート、ブチレンジイソシアネート、ヘキサメチレンジイソシアネートなどの脂肪族ポリイソシアネート；シクロペンチレンジイソシアネート、シクロヘキシレンジイソシアネート、イソホロンジイソシアネートなどの脂環族イソシアネート；２，４−トリレンジイソシアネート、４，４’−ジフェニルメタンジイソシアネート、キシリレンジイソシアネートなどの芳香族イソシアネ−ト；Ｎ,Ｎ,Ｎ’,Ｎ’−テトラグリシジル−ｍ−キシレンジアミン、１，３−ビス（Ｎ,Ｎ−ジグリシジルアミノメチル）シクロヘキサンなどのエポキシ化合物；エチレングリコールジ（メタ）アクリレート、ジエチレングリコールジ（メタ）アクリレート、テトラエチレングリコールジ（メタ）アクリレート、ネオペンチルグリコールジ（メタ）アクリレート、１，６ヘキサンジオールジ（メタ）アクリレート、トリメチロールプロパントリ（メタ）アクリレート、ペンタエリスリトールトリ（メタ）アクリレート、ジペンタエリスリトールヘキサ（メタ）アクリレートなどの複数の（メタ）アクリロイルオキシ基を有する（メタ）アクリロイルオキシ基含有化合物；ジビニルベンゼン、Ｎ，Ｎ’−メチレンビスアクリルアミドなどが挙げられるが、本発明は、かかる例示のみに限定されるものではない。これらの多官能モノマーは、それぞれ単独で用いてもよく、２種類以上を併用してもよい。
【００３４】
モノマー成分における多官能モノマーの含有率は、架橋構造を十分に形成させる観点から、好ましくは０．１質量％以上、より好ましくは０．３質量％以上、さらに好ましくは０．５質量％以上であり、粘着剤の凝集力を高める観点から、好ましくは１０質量％以下、より好ましくは５質量％以下である。
【００３５】
また、本発明のアクリロイルオキシ基含有化合物系粘着剤に用いられるポリマーの分子量を調整するために、連鎖移動剤を適量でモノマー成分に含有させてもよい。連鎖移動剤としては、例えば、ラウリルメルカプタン、ドデシルメルカプタン、チオグリセロールなどのチオール基含有化合物、次亜リン酸ナトリウム、亜硫酸水素ナトリウムなどの無機塩などが挙げられるが、本発明は、かかる例示のみに限定されるものではない。モノマー成分１００質量部あたりの連鎖移動剤の量は、通常、０．０１〜１０質量部程度である。
【００３６】
モノマー成分を重合させる方法としては、例えば、塊状重合法、溶液重合法、乳化重合法、懸濁重合法などが挙げられるが、本発明は、かかる例示のみに限定されるものではない。
【００３７】
モノマー成分を溶液重合法によって重合させる場合には、溶媒を用いることができる。溶媒としては、例えば、メタノール、エタノール、プロピルアルコール、イソプロピルアルコール、ブチルアルコールなどのアルコール系溶媒；ヘキサン、ヘプタン、オクタン、イソオクタン、デカン、流動パラフィンなどの炭化水素系溶媒；ジメチルエーテル、ジエチルエーテル、テトラヒドロフランなどのエーテル系溶媒；アセトン、メチルエチルケトンなどのケトン系溶媒；酢酸メチル、酢酸エチル、酢酸ブチルなどのエステル系溶媒；塩化メチレン、クロロホルム、四塩化炭素などの塩化物系溶媒；ジメチルホルムアミド、ジエチルホルムアミド、ジメチルスルホキシド、ジオキサンなどが挙げられるが、本発明は、かかる例示のみに限定されるものではない。これらの溶媒は、それぞれ単独で用いてもよく、２種類以上を併用してもよい。
【００３８】
溶媒の量は、モノマー成分の組成、溶媒の種類などによって異なるので一概には限定することができないが、通常、モノマー成分１００質量部あたり１００〜１０００質量部程度である。
【００３９】
モノマー成分を重合させる際には、重合開始剤を用いることができる。重合開始剤としては、例えば、光重合開始剤、熱重合開始剤などが挙げられる。なお、重合開始剤のなかには、光重合開始剤および熱重合開始剤のいずれでも使用することができるものがある。当該重合開始剤は、光重合開始剤および熱重合開始剤のいすせれとしても使用することができる。
【００４０】
光重合開始剤としては、例えば、アセトフェノン系光重合開始剤、ベンジル系光重合開始剤、ベンゾイン系光重合開始剤、ベンゾインエーテル系光重合開始剤、ベンゾフェノン系光重合開始剤、ケタール系光重合開始剤、α−ケトール系光重合開始剤、チオキサントン系光重合開始剤などが挙げられるが、本発明は、かかる例示のみに限定されるものではない。これらの光重合開始剤は、それぞれ単独で用いてもよく、２種類以上を併用してもよい。
【００４１】
アセトフェノン系光重合開始剤としては、例えば、アセトフェノン、４−ｔｅｒｔ−ブチル−ジクロロアセトフェノン、４−フェノキシジクロロアセトフェノン、メトキシアセトフェノンなどが挙げられるが、本発明は、かかる例示のみに限定されるものではない。これらのアセトフェノン系光重合開始剤は、それぞれ単独で用いてもよく、２種類以上を併用してもよい。
【００４２】
ベンジル系光重合開始剤としては、例えば、ベンジル、４，４’−ジメトキシベンジルなどが挙げられるが、本発明は、かかる例示のみに限定されるものではない。これらのベンジル系光重合開始剤は、それぞれ単独で用いてもよく、２種類以上を併用してもよい。
【００４３】
ベンゾイン系光重合開始剤としては、例えば、ベンゾインなどが挙げられるが、本発明は、かかる例示のみに限定されるものではない。ベンゾイン系光重合開始剤は、それぞれ単独で用いてもよく、２種類以上を併用してもよい。
【００４４】
ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテルなどが挙げられるが、本発明は、かかる例示のみに限定されるものではない。これらのベンゾインエーテル系光重合開始剤は、それぞれ単独で用いてもよく、２種類以上を併用してもよい。
【００４５】
ベンゾフェノン系光重合開始剤としては、例えば、ベンゾフェノン、３，３’−ジメチル−４−メトキシベンゾフェノン、ポリビニルベンゾフェノンなどが挙げられるが、本発明は、かかる例示のみに限定されるものではない。これらのベンゾフェノン系光重合開始剤は、それぞれ単独で用いてもよく、２種類以上を併用してもよい。
【００４６】
ケタール系光重合開始剤としては、例えば、ベンジルジメチルケタールなどが挙げられるが、本発明は、かかる例示のみに限定されるものではない。ケタール系光重合開始剤は、それぞれ単独で用いてもよく、２種類以上を併用してもよい。
【００４７】
α−ケトール系光重合開始剤としては、例えば、２−ヒドロキシ−２−メチルプロピオフェノン、１−［４−（２−ヒドロキシエチル）−フェニル］−２−ヒドロキシ−２−メチルプロパン−１−オンなどが挙げられるが、本発明は、かかる例示のみに限定されるものではない。これらのα−ケトール系光重合開始剤は、それぞれ単独で用いてもよく、２種類以上を併用してもよい。
【００４８】
チオキサントン系光重合開始剤としては、例えば、チオキサントン、２−クロロチオキサントン、２−メチルチオキサントン、２，４−ジメチルチオキサントン、イソプロピルチオキサントン、２，４−ジクロロチオキサントン、２，４−ジエチルチオキサントン、イソプロピルチオキサントン、２，４−ジイソプロピルチオキサントン、ドデシルチオキサントンなどが挙げられるが、本発明は、かかる例示のみに限定されるものではない。これらのチオキサントン系光重合開始剤は、それぞれ単独で用いてもよく、２種類以上を併用してもよい。
【００４９】
熱重合開始剤としては、例えば、アゾジイソブチロニトリル、２，２’−アゾビス（２，４−ジメチルバレロニトリル）、２，２’−アゾビス（４−メトキシ−２，４−ジメチルバレロニトリル）、２，２’−アゾビス（２−メチルプロピオン酸）ジメチル、２，２’−アゾビス−２−メチルブチロニトリル、４，４’−アゾビス−４−シアノバレリアン酸、アゾビスイソバレロニトリル、２，２’−アゾビス（２−アミジノプロパン）ジヒドロクロライド、２，２’−アゾビス［２−（５−メチル−２−イミダゾリン−２−イル）プロパン］ジヒドロクロライド、２，２’−アゾビス（２−メチルプロピオンアミジン）二硫酸塩、２，２−アゾビス（Ｎ，Ｎ’−ジメチレンイソブチルアミジン）ジヒドロクロライドなどのアゾ系重合開始剤；ジイソブチリルパーオキサイド、ｔｅｒｔ−ブチルパーオキシピバレート、ジベンゾイルパーオキサイド、ジベンゾイルパーオキサイド、過酸化ラウロイルなどの過酸化物系重合開始剤；レドックス系重合開始剤などが挙げられるが、本発明は、かかる例示のみに限定されるものではない。これらの熱重合開始剤は、それぞれ単独で用いてもよく、２種類以上を併用してもよい。
【００５０】
重合開始剤の量は、当該重合開始剤の種類などによって異なるので一概には決定することができないが、通常、モノマー成分１００質量部あたり、好ましくは０．０１〜１５質量部、より好ましくは０．５〜１０質量部である。
【００５１】
モノマー成分を重合させる際の雰囲気は、特に限定がなく、大気であってもよく、あるいは窒素ガス、アルゴンガスなどの不活性ガスであってもよい。
【００５２】
モノマー成分の重合温度は、特に限定がなく、通常、５〜８０℃程度の温度であることが好ましい。モノマー成分の重合に要する時間は、重合条件などによって異なるので一概には決定することができないことから任意である。重合反応は、通常、残存するモノマーの量が１０質量％以下になった時点で、任意に終了することができる。なお、残存するモノマーの量は、例えば、シュウ素をモノマーの二重結合に付加し、二重結合の含量を測定することによって決定することができる。
【００５３】
以上のようにしてモノマー成分を重合させることにより、ポリマーが得られる。ポリマーの重量平均分子量は、粘着剤の凝集力を高める観点から、好ましくは１０万以上、より好ましくは２０万以上、さらに好ましくは３０万以上であり、粘着剤の塗工性を向上させる観点から、好ましくは５００万以下、より好ましくは４００万以下、さらに好ましくは３００万である。なお、モノマー成分に架橋剤が含まれている場合には、得られるポリマーは架橋構造を有することから、ポリマーの重量平均分子量を測定することが困難である。
【００５４】
なお、本発明において、ポリマーの重量平均分子量は、東ソー製、商品名：ＨＬＣ−８２２０ ＧＰＣシステム（カラム：ＴＳＧｇｅｌ  Ｇ−４０００ＨＸＬおよびＴＳＧｇｅｌ  Ｇ−２０００ＨＸＬ）を用いてポリスチレン換算で測定したときの値である。
【００５５】
ポリマーのガラス転移温度は、粘着性を向上させる観点から、好ましくは０℃以下、より好ましくは−５℃以下、さらに好ましくは−１０℃以下であり、粘着剤の流動性を抑制する観点から、−５０℃以上、より好ましくは−４０℃以上、さらに好ましくは−３０℃以上である。ポリマーのガラス転移温度は、モノマー成分の組成を調整することによって容易に調節することができる。
【００５６】
本発明において、ポリマーのガラス転移温度は、示差走査熱量計〔（株）リガク製、品番：ＤＳＣ８２３０〕を用い、サンプル（ポリマー）７ｍｇをアルミニウムパンに載せ、対照用に酸化アルミニウム７ｍｇをアルミニウムパンに載せ、それぞれオーブンの指定位置に配置し、測定開始温度３０℃にて昇温速度１０℃／ｍｉｎで１００℃まで加熱し、当該温度で１０分間保持し、冷却速度１０℃／ｍｉｎで−１００℃まで冷却し、当該温度で１０分間保持した後、示差走査熱量の測定を開始し、昇温速度１０℃／ｍｉｎで−１００℃から１００℃まで加熱したときに測定された値である。なお、示差走査熱量の測定後、オーブンは室温に冷却する。
【００５７】
ポリマーのガラス転移温度の一例を挙げれば、例えば、アクリロイルオキシ基含有化合物のホモポリマーのガラス転移温度は−３７℃であり、ブチルアクリレートのホモポリマーのガラス転移温度は−５４℃であり、ｎ−オクチルアクリレートのホモポリマーのガラス転移温度は−７１℃であり、イソデシルアクリレートのホモポリマーのガラス転移温度は−６２℃であり、ラウリルアクリレートのホモポリマーのガラス転移温度は−２３℃であり、イソノニルアクリレートのホモポリマーのガラス転移温度は−７１℃であり、２−エチルヘキシルアクリレートのホモポリマーのガラス転移温度は−７０℃であり、イソオクチルアクリレートのホモポリマーのガラス転移温度は−７０℃である。
【００５８】
以上のようにしてモノマー成分を重合させることによってポリマーを得ることができる。当該ポリマーは、そのままの状態で用いてもよく、例えば、未反応モノマーなどを除去するために、蒸留、抽出などの精製方法によって精製してもよい。
【００５９】
モノマー成分を重合させることによって得られたポリマーは、そのままの状態で粘着剤として用いることができる。例えば、モノマー成分を塊状重合法によって重合させた場合には、得られたポリマーを粘着剤として用いることができ、モノマー成分を溶液重合法によって重合させた場合には、得られた溶液重合の反応溶液を粘着剤として用いることができ、モノマー成分を乳化重合法によって重合させた場合には、得られた乳化重合の反応溶液を粘着剤として用いることができる。
【００６０】
なお、本発明のアクリロイルオキシ基含有化合物系粘着剤には、必要により、溶媒、添加剤などを適量で添加してもよい。添加剤としては、例えば、顔料などの着色剤、界面活性剤、可塑剤、粘着付与剤、レベリング剤、酸化防止剤、腐食防止剤、光安定剤、紫外線吸収剤、重合禁止剤、シランカップリンング剤などが挙げられるが、本発明は、かかる例示のみに限定されるものではない。
【００６１】
本発明のアクリロイルオキシ基含有化合物系粘着剤における固形分の含有率は、生産性を向上させる観点から、好ましくは２０質量％以上、より好ましくは３０質量％以上であり、塗工性を向上させる観点から、好ましくは８０質量％以下、より好ましくは７０質量％以下である。本発明のアクリロイルオキシ基含有化合物系粘着剤における樹脂固形分の含有率は、当該粘着剤に含まれる溶媒量などを調整することによって調節することができる。溶媒としては、モノマー成分を溶液重合させる際に用いられる溶媒と同様のものを例示することができる。
【００６２】
以上のようにして得られる本発明のアクリロイルオキシ基含有化合物系粘着剤は、粘着性に優れていることから、例えば、粘着性フィルム、マスキングテープなどの用途に使用することが期待されるものである。なお、本明細書において、粘着性フィルムは、粘着性シートと同義の用語であり、粘着性シートを包含する概念のものである。
【００６３】
本発明の粘着性フィルムは、前記粘着剤から形成された粘着剤層をフィルムの片面または両面に形成されせることによって得ることができる。
【００６４】
フィルム上に粘着剤層を形成させる方法としては、例えば、粘着剤をフィルム上に塗布し、必要により乾燥させることにより、粘着剤層をフィルム上に形成させる方法などが挙げられるが、本発明は、かかる例示のみに限定されるものではない。フィルム上に粘着剤を塗工する方法としては、例えば、ロールコート法、スプレーコート法、フローコート法、ディッピング法、グラビアコート法、リバースコート法、ロールブラッシュ法、エアーナイフコート法、ダイコーター法などが挙げられるが、本発明は、かかる例示のみに限定されるものではない。
【００６５】
粘着剤層の乾燥後の厚さは、特に限定されないが、通常、好ましくは３〜１００μｍ、より好ましくは５〜５０μｍである。
【００６６】
フィルムとしては、例えば、ポリエチレン、ポリプロピレン、エチレン−プロピレンコポリマー、エチレン−酢酸ビニルコポリマーなどのポリオレフィン系樹脂フィルム、ポリエチレンテレフタレート、ポリブチレンテレフタレートなどのポリエステル系樹脂フィルム、ナイロン６、ナイロン６,６などのポリアミド系樹脂フィルム、アクリル系樹脂フィルム、ポリスチレン系樹脂フィルム、ポリ塩化ビニル系樹脂フィルム、ポリカーボネート系樹脂フィルムなどの樹脂フィルムなどが挙げられるが、本発明は、かかる例示のみに限定されるものではない。
【００６７】
フィルムの厚さは、当該フィルムの種類、用途などによって異なるので一概には決定することができないが、通常、好ましくは５〜２００μｍ程度、より好ましくは１０〜１２５μｍ程度、さらに好ましくは２０〜１００μｍ程度である。
【００６８】
なお、フィルムの表面には、粘着剤層とフィルムとの離型性を向上させる観点から、例えば、シリコーン系離型剤、フッ素系離型剤、脂肪酸アミド系離型剤などの離型剤が塗布されていてもよく、コロナ処理、プラズマ処理、紫外線処理などの表面処理が施されていてもよい。
【００６９】
また、形成された粘着剤層の表面には、必要により、粘着剤層の表面を保護するためのセパレーターが形成されていてもよい。
【００７０】
セパレーターとしては、例えば、ポリエチレンフィルム、ポリプロピレンフィルムなどのポリオレフィン系樹脂フィルム、ポリ塩化ビニル系樹脂フィルム、ポリエチレンテレフタレートフィルム、ポリブチレンテレフタレートフィルムなどのポリエステル系樹脂フィルム、ポリウレタン系樹脂フィルム、エチレン−酢酸ビニルコポリマーからなるフィルムなどの樹脂フィルム；紙などが挙げられるが、本発明は、かかる例示のみに限定されるものではない。セパレーターの厚さは、特に限定されないが、通常、５〜２００μｍ程度であることが好ましく、１０〜１００μｍ程度であることがより好ましい。また、セパレーターには、必要により、離型剤が塗布されていてもよく、防汚処理、帯電防止処理などの処理が施されていてもよい。
【００７１】
以上のようにして得られる本発明の粘着性フィルムは、本発明のアクリロイルオキシ基含有化合物系粘着剤から形成された粘着剤層を有することから、粘着性に優れている。
【実施例】
【００７２】
次に、本発明を実施例に基づいてさらに詳細に説明するが、本発明は、かかる実施例のみに限定されるものではない。
【００７３】
実施例１
５００ｍＬ容のフラスコ内に式(I)で表わされるアクリロイルオキシ基含有化合物１００ｇおよび重合開始剤として２−ヒドロキシ−２−メチルプロピオフェノン〔ＢＡＳＦジャパン（株）製、商品名：ＤＡＲＯＣＵＲ１１７３〕１０ｇを入れ、均一な組成となるように混合することにより、モノマー成分を得た。
【００７４】
前記で得られたモノマー成分をバーコーターＮｏ.１０でポリエステル板上に厚さが２０μｍ程度となるように塗布した後、形成された塗膜上に長方形状のポリエステルフィルム（縦：３００ｍｍ、横：２４ｍｍ、厚さ：１２５μｍ）を載置して塗膜に密着させ、紫外線露光機〔アイグラフィックス（株）製、商品名：ＵＢ０３１-５ＢＭ〕を用いて紫外線を露光量６０００ｍＪ／ｃｍ2にて照射することにより、モノマー成分を重合させ、一方表面に粘着剤層を有する粘着シートを得た。なお、前記モノマー成分を重合させることによって得られたポリマーのガラス転移温度を別途測定したところ、当該ガラス転移温度は、−３７℃であった。
【００７５】
次に、前記で得られた粘着シートを室温（約２５℃）下で大気中にて２４時間放置した後、室温（約２５℃）、相対湿度３０％の大気中にて引張試験機〔（株）島津製作所製、商品名：オートグラフＡＧ−Ｉ〕を用いて剥離速度３００ｍｍ／ｍｉｎにてポリエステルフィルムを１８０°剥離させ、ポリエステルフィルムが剥離するときの剥離強度を測定した。その結果、剥離強度は、８８ｍＮ／２４ｍｍであった。
【００７６】
比較例１
実施例１において、式(I)で表わされるアクリロイルオキシ基含有化合物１００ｇの代わりにｎ−オクチルアクリレート１００ｇを用いたこと以外は、実施例１と同様にして一方表面に粘着剤層を有する粘着シートを作製し、剥離強度を実施例１と同様にして測定した。その結果、剥離強度は、７０ｍＮ／２４ｍｍであった。なお、ｎ−オクチルアクリレートのホモポリマーのガラス転移温度を別途測定したところ、当該ガラス転移温度は、−７１℃であった。
【００７７】
比較例２
実施例１において、式(I)で表わされるアクリロイルオキシ基含有化合物１００ｇの代わりにイソデシルアクリレート１００ｇを用いたこと以外は、実施例１と同様にして一方表面に粘着剤層を有する粘着シートを作製し、剥離強度を実施例１と同様にして測定したところ、当該剥離強度は、６１ｍＮ／２４ｍｍであった。なお、イソデシルアクリレートのホモポリマーのガラス転移温度を別途測定したところ、当該ガラス転移温度は、−６２℃であった。
【００７８】
比較例３
実施例１において、式(I)で表わされるアクリロイルオキシ基含有化合物１００ｇの代わりにラウリルアクリレート１００ｇを用いたこと以外は、実施例１と同様にして一方表面に粘着剤層を有する粘着シートを作製し、剥離強度を実施例１と同様にして測定したところ、当該剥離強度は、５１ｍＮ／２４ｍｍであった。なお、ラウリルアクリレートのホモポリマーのガラス転移温度を別途測定したところ、当該ガラス転移温度は、−２３℃であった。
【００７９】
比較例４
実施例１において、式(I)で表わされるアクリロイルオキシ基含有化合物１００ｇの代わりにイソノニルアクリレート１００ｇを用いたこと以外は、実施例１と同様にして一方表面に粘着剤層を有する粘着シートを作製し、剥離強度を実施例１と同様にして測定したところ、当該剥離強度は、４３ｍＮ／２４ｍｍであった。なお、イソノニルアクリレートのホモポリマーのガラス転移温度を別途測定したところ、当該ガラス転移温度は、−７１℃であった。
【００８０】
比較例５
実施例１において、式(I)で表わされるアクリロイルオキシ基含有化合物１００ｇの代わりに２−エチルヘキシルアクリレート１００ｇを用いたこと以外は、実施例１と同様にして一方表面に粘着剤層を有する粘着シートを作製し、剥離強度を実施例１と同様にして測定したところ、当該剥離強度は、４７ｍＮ／２４ｍｍであった。なお、２−エチルヘキシルアクリレートのホモポリマーのガラス転移温度を別途測定したところ、当該ガラス転移温度は、−７０℃であった。
【００８１】
比較例６
実施例１において、式(I)で表わされるアクリロイルオキシ基含有化合物１００ｇの代わりにイソオクチルアクリレート１００ｇを用いたこと以外は、実施例１と同様にして一方表面に粘着剤層を有する粘着シートを作製し、剥離強度を実施例１と同様にして測定したところ、当該剥離強度は、３７ｍＮ／２４ｍｍであった。なお、イソオクチルアクリレートのホモポリマーのガラス転移温度を別途測定したところ、当該ガラス転移温度は、−７０℃であった。
【００８２】
実施例１および比較例１〜６の結果から、実施例１で得られた粘着シートは、
モノマー成分に式(I)で表わされるアクリロイルオキシ基含有化合物が用いられていることから、比較例１〜６で得られた粘着シートと対比して、剥離強度に格段に優れていることがわかる。
【００８３】
実施例２
５００ｍＬ容のフラスコ内に式(I)で表わされるアクリロイルオキシ基含有化合物３０ｇおよびメチルエチルケトン７０ｇを入れ、フラスコの内部を十分に窒素ガスで置換した後、アゾイソブチロニトリル１．５ｇをフラスコ内に添加し、窒素ガス雰囲気中で５０℃にて２日間熱重合反応を行なった。得られた重合反応溶液を粘着剤として用いた。
【００８４】
次に、前記で得られた粘着剤をバーコーターＮｏ.１０でポリエステル板上に乾燥後の厚さが１０μｍ程度となるように塗布した後、５５℃の温度で減圧乾燥を２時間行なうことにより、形成された粘着剤層に含まれている溶媒（メチルエチルケトン）を揮散除去した。その後、形成された塗膜上に長方形状のポリエステルフィルム（縦：３００ｍｍ、横：２４ｍｍ、厚さ：１２５μｍ）を載置して密着させることにより、一方表面に粘着剤層を有する粘着シートを得た。なお、粘着剤層に含まれるポリマーの重量平均分子量は３３０００であり、当該ポリマーのガラス転移温度は−３７℃であった。
【００８５】
前記で得られた粘着シートを用い、実施例１と同様にして剥離強度を測定したところ、当該剥離強度は、１６９ｍＮ／２４ｍｍであった。
【００８６】
比較例７
実施例２において、式(I)で表わされるアクリロイルオキシ基含有化合物３０ｇの代わりにｎ−ブチルアクリレート３０ｇを用いたこと以外は、実施例２と同様にして一方表面に粘着剤層を有する粘着シートを作製し、剥離強度を実施例１と同様にして測定したところ、当該剥離強度は、４８ｍＮ／２４ｍｍであった。なお、粘着剤層に含まれるポリマーの重量平均分子量は４００００であり、当該ポリマーのガラス転移温度は−５４℃であった。
【００８７】
比較例８
実施例２において、式(I)で表わされるアクリロイルオキシ基含有化合物３０ｇの代わりにｎ−オクチルアクリレート３０ｇを用いたこと以外は、実施例２と同様にして一方表面に粘着剤層を有する粘着シートを作製し、剥離強度を実施例１と同様にして測定したところ、剥離強度は、３８ｍＮ／２４ｍｍであった。なお、粘着剤層に含まれるポリマーの重量平均分子量は４２０００であり、当該ポリマーのガラス転移温度は−７１℃であった。
【００８８】
比較例９
実施例２において、式(I)で表わされるアクリロイルオキシ基含有化合物３０ｇの代わりにイソデシルアクリレート３０ｇを用いたこと以外は、実施例２と同様にして一方表面に粘着剤層を有する粘着シートを作製し、剥離強度を実施例１と同様にして測定したところ、剥離強度は、６３ｍＮ／２４ｍｍであった。なお、粘着剤層に含まれるポリマーの重量平均分子量は２８０００であり、当該ポリマーのガラス転移温度は−６２℃であった。
【００８９】
比較例１０
実施例２において、式(I)で表わされるアクリロイルオキシ基含有化合物３０ｇの代わりにラウリルアクリレート３０ｇを用いたこと以外は、実施例２と同様にして一方表面に粘着剤層を有する粘着シートを作製し、剥離強度を測定したところ、剥離強度は、３２ｍＮ／２４ｍｍであった。なお、粘着剤層に含まれるポリマーの重量平均分子量は３７０００であり、当該ポリマーのガラス転移温度は−２３℃であった。
【００９０】
比較例１１
実施例２において、式(I)で表わされるアクリロイルオキシ基含有化合物３０ｇの代わりにイソノニルアクリレート３０ｇを用いたこと以外は、実施例２と同様にして一方表面に粘着剤層を有する粘着シートを作製し、剥離強度を実施例１と同様にして測定したところ、剥離強度は、５９ｍＮ／２４ｍｍであった。なお、粘着剤層に含まれるポリマーの重量平均分子量は３００００であり、当該ポリマーのガラス転移温度は−７１℃であった。
【００９１】
比較例１２
実施例２において、式(I)で表わされるアクリロイルオキシ基含有化合物３０ｇの代わりに２−エチルヘキシルアクリレート３０ｇを用いたこと以外は、実施例２と同様にして一方表面に粘着剤層を有する粘着シートを作製し、剥離強度を実施例１と同様にして測定したところ、剥離強度は、７４ｍＮ／２４ｍｍであった。なお、粘着剤層に含まれるポリマーの重量平均分子量は３５０００であり、当該ポリマーのガラス転移温度は−７０℃であった。
【００９２】
比較例１３
実施例２において、式(I)で表わされるアクリロイルオキシ基含有化合物３０ｇの代わりにイソオクチルアクリレート３０ｇを用いたこと以外は、実施例２と同様にして一方表面に粘着剤層を有する粘着シートを作製し、剥離強度を実施例１と同様にして測定した。その結果、剥離強度は、７１ｍＮ／２４ｍｍであった。なお、粘着剤層に含まれるポリマーの重量平均分子量は４００００であり、当該ポリマーのガラス転移温度は−７０℃であった。
【００９３】
実施例２および比較例７〜１３の結果から、実施例２で得られた粘着シートは、モノマー成分に式(I)で表わされるアクリロイルオキシ基含有化合物が用いられていることから、比較例７〜１３で得られた粘着シートと対比して、剥離強度に格段に優れていることがわかる。
【００９４】
実施例３
式(I)で表わされるアクリロイルオキシ基含有化合物８０ｇ、メチルメタクリレート１０ｇおよび２−ヒドロキシエチルメタクリレート１０ｇを混合することにより、モノマー成分を調製した。
【００９５】
５００ｍＬ容のフラスコ内に前記で得られたモノマー成分３０ｇおよびメチルエチルケトン７０ｇを入れ、フラスコの内部を十分に窒素ガスで置換した後、アゾイソブチロニトリル１．５ｇをフラスコ内に添加し、窒素ガス雰囲気中で５０℃にて２日間熱重合反応を行なった。得られた重合反応溶液を粘着剤として用いた。なお、得られた重合反応溶液に含まれているポリマーの重量平均分子量は２８０００であり、ガラス転移温度は０℃であった。
【００９６】
次に、前記で得られた粘着剤をバーコーターＮｏ．１０でポリエステル板上に乾燥後の厚さが１０μｍ程度となるように塗布した後、５５℃の温度で減圧乾燥を２時間行なうことにより、形成された粘着剤層に含まれている溶媒（メチルエチルケトン）を揮散除去した。その後、形成された塗膜上に長方形状のポリエステルフィルム（縦：３００ｍｍ、横：２４ｍｍ、厚さ：１２５μｍ）を載置して密着させることにより、一方表面に粘着剤層を有する粘着シートを得た。
【００９７】
前記で得られた粘着シートの剥離強度を実施例１と同様にして測定した。その結果、剥離強度は、１６８ｍＮ／２４ｍｍであった。
【００９８】
比較例１４
実施例３において、式(I)で表わされるアクリロイルオキシ基含有化合物３０ｇの代わりにｎ−ブチルアクリレート３０ｇを用いたこと以外は、実施例３と同様にして一方表面に粘着剤層を有する粘着シートを作製し、剥離強度を実施例１と同様にして測定したところ、当該剥離強度は、１２６ｍＮ／２４ｍｍであった。なお、得られた重合反応溶液に含まれているポリマーの重量平均分子量は３３０００であり、当該ポリマーのガラス転移温度は−２４℃であった。
【００９９】
比較例１５
実施例３において、式(I)で表わされるアクリロイルオキシ基含有化合物３０ｇの代わりにｎ−オクチルアクリレート３０ｇを用いたこと以外は、実施例３と同様にして一方表面に粘着剤層を有する粘着シートを作製し、ポリエステルフィルムを剥離させたときの剥離強度を実施例１と同様にして測定したところ、当該剥離強度は、８２ｍＮ／２４ｍｍであった。なお、得られた重合反応溶液に含まれているポリマーの重量平均分子量は３７０００であり、当該ポリマーのガラス転移温度は−２６℃であった。
【０１００】
比較例１６
実施例３において、式(I)で表わされるアクリロイルオキシ基含有化合物３０ｇの代わりにイソデシルアクリレート３０ｇを用いたこと以外は、実施例３と同様にして一方表面に粘着剤層を有する粘着シートを作製し、ポリエステルフィルムを剥離させたときの剥離強度を実施例１と同様にして測定したところ、当該剥離強度は、９１ｍＮ／２４ｍｍであった。なお、得られた重合反応溶液に含まれているポリマーの重量平均分子量は２３０００であり、当該ポリマーのガラス転移温度は−１６℃であった。
【０１０１】
比較例１７
実施例３において、式(I)で表わされるアクリロイルオキシ基含有化合物３０ｇの代わりにラウリルアクリレート３０ｇを用いたこと以外は、実施例３と同様にして一方表面に粘着剤層を有する粘着シートを作製し、ポリエステルフィルムを剥離させたときの剥離強度を実施例１と同様にして測定したところ、当該剥離強度は、２６ｍＮ／２４ｍｍであった。なお、得られた重合反応溶液に含まれているポリマーの重量平均分子量は３２０００であり、当該ポリマーのガラス転移温度は１４℃であった。
【０１０２】
比較例１８
実施例３において、式(I)で表わされるアクリロイルオキシ基含有化合物３０ｇの代わりにイソノニルアクリレート３０ｇを用いたこと以外は、実施例３と同様にして一方表面に粘着剤層を有する粘着シートを作製し、剥離強度を実施例１と同様にして測定したところ、当該剥離強度は、９９ｍＮ／２４ｍｍであった。なお、得られた重合反応溶液に含まれているポリマーの重量平均分子量は２５０００であり、当該ポリマーのガラス転移温度は−２４℃であった。
【０１０３】
比較例１９
実施例３において、式(I)で表わされるアクリロイルオキシ基含有化合物３０ｇの代わりに２−エチルヘキシルアクリレート３０ｇを用いたこと以外は、実施例３と同様にして一方表面に粘着剤層を有する粘着シートを作製し、剥離強度を実施例１と同様にして測定したところ、当該剥離強度は、７７ｍＮ／２４ｍｍであった。なお、得られた重合反応溶液に含まれているポリマーの重量平均分子量は３００００であり、当該ポリマーのガラス転移温度は−２６℃であった。
【０１０４】
比較例２０
実施例３において、式(I)で表わされるアクリロイルオキシ基含有化合物３０ｇの代わりにイソオクチルアクリレート３０ｇを用いたこと以外は、実施例３と同様にして一方表面に粘着剤層を有する粘着シートを作製し、剥離強度を実施例１と同様にして測定したところ、当該剥離強度は、１１０ｍＮ／２４ｍｍであった。なお、得られた重合反応溶液に含まれているポリマーの重量平均分子量は３５０００であり、当該ポリマーのガラス転移温度は−７０℃であった。
【０１０５】
実施例３および比較例１４〜２０の結果から、実施例３で得られた粘着シートは、モノマー成分に式(I)で表わされるアクリロイルオキシ基含有化合物が用いられていることから、比較例１４〜２０で得られた粘着シートと対比して、剥離強度に格段に優れていることがわかる。
【０１０６】
以上の結果から、各実施例で得られた粘着剤が用いられた粘着性フィルムは、モノマー成分に式(I)で表わされるアクリロイルオキシ基含有化合物が用いられていることから、各比較例で得られた粘着性フィルムと対比して粘着性に格段に優れていることがわかる。
【産業上の利用可能性】
【０１０７】
本発明のアクリロイルオキシ基含有化合物系粘着剤が用いられた粘着性フィルムは、例えば、液晶ディスプレイなどに用いられる偏光板、波長板、位相差板、光学補償フィルム、反射シート、輝度向上フィルムなどの光学部材表面を保護するために用いられる表面保護フィルムなどとして使用することが期待される。